(57)【要約】【課題】この発明は、ガスバリア性が高く、必要な燻蒸処理期間を保つことが可能な耐久性があり、環境にやさしい松食い虫燻蒸シートを提供することにある。【解決手段】ポリブチレンテレフタレート（ＰＢＡＴ）を主成分とする基材層２と、ポリビニルアルコール（ＰＶＡ）を主成分とするガスバリア層３とからなる、松食い虫燻蒸用シート１。【選択図】図１
2008307042.tif 000002
【特許請求の範囲】
【請求項１】
ポリブチレンテレフタレート（ＰＢＡＴ）を主成分とする基材層と、ポリビニルアルコール（ＰＶＡ）を主成分とするガスバリア層とからなる、松食い虫燻蒸用シート。
【請求項２】
前記、基材層は、前記ガスバリア層の表側、裏側の両面に形成されている請求項１記載の松食い虫燻蒸用シート。
【発明の詳細な説明】
【技術分野】
【０００１】  本発明は、松食い虫等の害虫を燻蒸する、松食い虫燻蒸シートに関する。
【背景技術】
【０００２】  近年、松食い虫による松林の枯れる被害が増大している。この被害を防止するために、松食い虫の被害にあった松の枯れ木をプラスチック製のバリヤシートで、密閉し、メチルイソシアネート等の燻蒸剤で燻蒸処理する方法が有効とされ行われている。【０００３】  しかし、プラスチック製のバリヤシートは、燻蒸処理が終わった後には有害なゴミとなるため、環境上問題となっていた。
そこで、環境にやさしい生分解性樹脂にガスバリヤ性のある樹脂を配合した、生分解性松食い虫燻蒸シートが提供されている。（特許文献１を参照）【０００４】  しかし、上記特許文献１では、生分解性樹脂にガスバリヤ性のある樹脂を配合した単層構造のシートのため、ガスバリア性能がいま一つ弱くその解決が求められていた。
ガスバリア性を高めるため、高バリア性のあるポリビニルアルコール（ＰＶＡ）を主成分とする単層の燻蒸シートも提案されているが、ポリビニルアルコール（ＰＶＡ）が親水性であるため、燻蒸処理を行う、山地の霧や雨等の水分によってガスバリア層が溶け、必要な燻蒸処理期間を保てない等の問題点があった。【０００５】
【特許文献１】特開２００６−２１３８３０号公報
【発明の開示】
【発明が解決しようとする課題】
【０００６】  この発明が解決しようとする課題は、ガスバリア性が高く、必要な燻蒸処理期間を保つことが可能な耐久性があり、環境にやさしい松食い虫燻蒸シートを提供することにある。
【課題を解決するための手段】
【０００７】  上記課題を解決するための
請求項１の発明では、ポリブチレンテレフタレート（ＰＢＡＴ）を主成分とする基材層と、ポリビニルアルコール（ＰＶＡ）を主成分とするガスバリア層とからなることを特徴とする。
請求項２の発明では、
前記、基材層は、前記ガスバリア層の表側、裏側の両面に形成されていることを特徴とする。
【発明の効果】
【０００８】  請求項１発明は、ポリビニルアルコール（ＰＶＡ）からなるガスバリア層が、高いガスバリア性を有しているため、燻蒸用ガスを確実に封じ込めことが可能となる。ポリブチレンテレフタレート（ＰＢＡＴ）からなる基材層は、ガスバリア層の上層に配置されることにより、高度のガスバリア機能を有するポリビニルアルコール（ＰＶＡ）の弱点である水溶性をカバーし、雨や霧等の水分による損傷を防止するとともに、生分解樹脂の中では比較的軟らかいため、燻蒸対象の樹木による引っかき傷等からの損傷を防ぎ、松食い虫燻蒸シートの耐久性を高めることができる。
ポリビニルアルコール（ＰＶＡ）、ポリブチレンテレフタレート（ＰＢＡＴ）とも生分解性のため、産業廃棄物にならず、環境に優しく自然に戻すことができる。回収作業等が不要のため効率的である【０００９】  請求項２発明は、基材層がガスバリア層の両面に形成され基材層がガスバリア層を保護するような構成となるため、請求項１の効果に加え、シートの表裏方向性を気にすることなく、運搬時、または、燻蒸時に効率よく作業を行うことができる。
【発明を実施するための最良の形態】
【実施例１】
【００１０】  以下にこの発明の松食い虫燻蒸用シートの好適実施例について、図面を参照しながら説明する。
図１は実施例１の松食い虫燻蒸用シートの部分断面図である。
松食い虫燻蒸用シート１は、基材層２と、ガスバリア層３とからなっており、基材層２の一方の面（外面）にガスバリア層３が一体に形成されている。【００１１】  基材層２の材料としては、ポリブチレンテレフタレート（ＰＢＡＴ）を主成分とするのが好適である。ポリブチレンテレフタレート（ＰＢＡＴ）は生分解性を有するとともに、樹脂の中でも比較的軟らかく、損傷しにくいため、基材層としては最適である。成分はポリブチレンテレフタレート（ＰＢＡＴ）のみでもよいし、生分解性を損なわなければ、なんらかの化合物との混合体であってもよい。【００１２】  基材層２の厚みｔ１は２５μｍ〜１４５μｍが望ましく、より望ましくは８０μｍ〜９０μｍである。【００１３】  次ぎに、ガスバリア層３について説明する。ガスバリア層３は、ポリビニルアルコール（ＰＶＡ）を主成分とすることが好適である。ポリビニルアルコール（ＰＶＡ）は高いガスバリア性を有し、生分解性を有している。親水性が強く、水に可溶する特性をもち、接着剤、バインダーとしても用いることができ、松食い虫燻蒸用ガスを確実に長時間保持できる。【００１４】  ガスバリア層３の厚みｔ２は５μｍ〜１５μｍが望ましく、より望ましくは５〜１０μｍである。５μｍよりも薄いと、ガスバリア層として機能を果たすことが困難であり、１５μｍよりも厚いと経済的ではない。【００１５】  尚、基材層２とガスバリア層３を含めた松食い虫燻蒸用シート全体の厚みＴは１５０μｍを超えない方が望ましい。１５０μｍを超えると、機械による燻蒸、運搬がし難く手作業にたよらざるを得ない山野では重すぎて作業性が悪い。【００１６】  次に基材層２へガスバリア層３を形成する方法は、基材層２のシートに接着剤を介してガスバリア層３を一体結合するか、基材層２のシートにポリビニルアルコール（ＰＶＡ）を主成分とする材料を塗布し、乾燥させて形成してもよい。
本実施例１の松食い虫燻蒸用シートを用いる場合は、燻蒸対象である木材と接する面をガスバリア層３とし、直接雨や霧等と接触する面を基材層２として用いることが望ましい。【００１７】  本実施例では、ポリビニルアルコール（ＰＶＡ）からなるガスバリア層が、燻蒸用ガスを確実に封じ込めことが可能となる。又、ポリブチレンテレフタレート（ＰＢＡＴ）からなる基材層が、高度のガスバリア機能を有するポリビニルアルコール（ＰＶＡ）の弱点である水溶性を保護することができ、雨や霧等の水分による損傷や引っかき傷等からの損傷を防ぎ、松食い虫燻蒸シートの耐久性を高めることができる。
又、ポリビニルアルコール（ＰＶＡ）、ポリブチレンテレフタレート（ＰＢＡＴ）とも生分解性を有しているため、産業廃棄物にならず、環境に優しく自然に戻すことができるため、回収処分作業等が不要で効率的である。
【実施例２】
【００１８】  図２は実施例２の松食い虫燻蒸用シートの部分断面図である。
実施例２の松食い虫燻蒸用シートは、基材層２ａ，ガスバリア層３、基材層２ｂによって構成される。ガスバリア層３を基材層２ａ，２ｂによってサンドイッチしたような構成である。【００１９】  ガスバリア層３はポリビニルアルコール（ＰＶＡ）を主成分とすることが好適である。ポリビニルアルコール（ＰＶＡ）は高いガスバリア性を有し、親水性が強く、水に可溶する特性をもち、接着剤、バインダーとしても用いることができ、松食い虫燻蒸用ガスを確実に長時間保持できる。また、生分解性を有している【００２０】  ガスバリア層３の厚みｔ２は５μｍ〜１５μｍが望ましく、より望ましくは５〜１０μｍである。５μｍよりも薄いと、ガスバリア層として機能を果たすことが困難であり、１５μｍよりも厚いと経済的ではない。【００２１】  基材層２の材料としては、ポリブチレンテレフタレート（ＰＢＡＴ）を主成分とするのが好適である。ポリブチレンテレフタレート（ＰＢＡＴ）のみでもよいし、なんらかの化合物との混合体であってもよい。【００２２】  基材層２ａの厚みｔ１は２５μｍ〜１４０μｍが望ましく、より望ましくは２５μｍ〜４２μｍである。基材層２ｂも２ａと同じ厚みであることが望ましいが、基材層２ａ、２ｂ、ガスバリア層３を合計した厚みＴは１５０μｍを超えない方が望ましい。１５０μｍを超えると、機械による燻蒸、運搬がし難く手作業にたよらざるを得ない山野では重すぎて作業性が悪い。【００２３】  また、基材層２ａ、２ｂとガスバリア層３との一体化は、それぞれ適切な厚みを有するシートを用意し、ラミネート加工によって一体化してもよいし、ガスバリア層３を接着層として基材層２ａ、２ｂ同士を結合し３層に一体化してもよい。基材層がガスバリア層の両面に形成され基材層がガスバリア層を保護するような構成となるため、請求項１の効果に加え、シートの表裏方向性を気にすることなく、運搬時、または、燻蒸時に効率よく作業を行うことができる。【００２４】    なお、この発明は、上記実施例に限定されるものではなく、要旨を変更しない範囲で種々設計しうること勿論である。
【図面の簡単な説明】
【００２５】
【図１】  実施例１の松食い虫燻蒸用シートを示す部分断面図である。
【図２】  実施例２の松食い虫燻蒸用シートを示す部分断面図である。
【符号の説明】
【００２６】  １              松食い虫燻蒸用シート
２、２ａ、２ｂ  基材層
３              ガスバリア層
【図１】
2008307042.tif 000003
【図２】
2008307042.tif 000004